(57)【要約】【課題】  繊維軸方向の引張強度に優れ、繊維軸に対して垂直方向の層間破壊靭性に優れた炭素繊維強化樹脂複合材料が得られる炭素繊維ストランドを提供する。【解決手段】  分子量５０〜１０００の低分子量エポキシ樹脂と、分子量３０００〜１００００の高分子量エポキシ樹脂とを質量比８．５：１．５〜６．５：３．５で混合してなる２成分系エポキシ樹脂を５０質量％以上含有するサイズ剤を０．３〜５．０質量％付着してなる炭素繊維ストランド。低分子量エポキシ樹脂、高分子量エポキシ樹脂は共に、分子内に下記化学構造（ａ）又は（ｂ）  【化１】2005290614.tif 000011を有するものが好ましい。【選択図】  なし【特許請求の範囲】
【請求項１】
分子量５０〜１０００の低分子量エポキシ樹脂と、分子量３０００〜１００００の高分子量エポキシ樹脂とを質量比８．５：１．５〜６．５：３．５で混合してなる２成分系エポキシ樹脂を５０質量％以上含有するサイズ剤を０．３〜５．０質量％付着してなる炭素繊維ストランド。
【請求項２】
高分子量エポキシ樹脂が、分子内に下記化学構造（ａ）又は（ｂ）
【化１】
2005290614.tif 000010
を有する請求項１に記載の炭素繊維ストランド。
【請求項３】
サイズ剤が、乳化剤を１０〜５０質量％含有する請求項１又は２に記載の炭素繊維ストランド。
【請求項４】
ストランドを構成する炭素繊維の単繊維数が１０００〜５００００本である請求項１乃至３のいずれかに記載の炭素繊維ストランド。
【請求項５】
風合い度が０．３〜１．５ＭＰａである請求項１乃至４のいずれかに記載の炭素繊維ストランド。
【請求項６】
ストランドを構成する炭素繊維のＸ線光電子分光法により測定される表面酸素濃度比Ｏ／Ｃが０．０５〜０．３である請求項１乃至５のいずれかに記載の炭素繊維ストランド。
【発明の詳細な説明】
【技術分野】
【０００１】
本発明は、熱硬化性樹脂の強化材に好適な炭素繊維ストランドに関する。
【背景技術】
【０００２】
炭素繊維は他の繊維と比較して強度や弾性率が高く、軽いという特徴を有するため、熱可塑性樹脂や熱硬化性樹脂をマトリックス樹脂とする複合材料の強化材として多用されている。この炭素繊維で強化した複合材料は、軽量で高強度であるので、航空宇宙産業を始めとし、各種の産業に広く利用されている。
【０００３】
熱硬化性樹脂系の複合材料を製造する方法としては、中間基材であるプリプレグを用いて賦形成型する方法がある。更に、炭素繊維ストランドを用いて引抜成形、レジントランスファーモールディング（ＲＴＭ）法、フィラメント・ワインディング（ＦＷ）法、シート・モールディング・コンパウンド（ＳＭＣ）法、バルク・モールディング・コンパウンド（ＢＭＣ）法、ハンドレイアップ法などによっても熱硬化性樹脂系の複合材料を製造できる。
【０００４】
熱硬化性樹脂系複合材料の製造に用いられる熱硬化性のマトリックス樹脂としては、例えばエポキシ樹脂、不飽和ポリエステル樹脂、ビニルエステル樹脂、フェノール樹脂等を挙げることができる。特にエポキシ樹脂は、耐熱性に優れ、良好な物性を示す複合材料が得られるので好ましく使用される。
【０００５】
エポキシ樹脂としては、ビスフェノールＡ型エポキシ樹脂、テトラグリシジルアミン、トリグリシジルアミン等の多官能エポキシ樹脂、ノボラック型エポキシ樹脂等が挙げられるが、特にビスフェノールＡ型エポキシ樹脂が接着性、物性等に優れ万能であるためマトリックス樹脂として広く使用されている。
【０００６】
炭素繊維ストランドを用いて複合材料を製造する際には、その製造工程において、炭素繊維ストランドはガイド等で擦れることにより毛羽が生じやすく、取扱い性が悪くなる。この問題を避けるため、通常、炭素繊維ストランドにサイズ剤を付与し、表面をサイズ剤でコートすることにより、ストランドの収束性を高め、耐擦過性や取扱い性を向上させる処理がなされている。
【０００７】
サイズ剤は一般的にマトリックス樹脂との接着性を考慮して選択される。例えば、マトリックス樹脂がエポキシ樹脂の場合はエポキシ樹脂をサイズ剤に使用し（特許文献１、２）、マトリックス樹脂が不飽和マトリックス樹脂の場合はビニルエステル樹脂をサイズ剤に使用する。しかし、マトリックス樹脂をそのままサイズ剤として選択する場合、サイズ剤と炭素繊維との接着性は低く、複合材料の物性を十分に高めることは困難である。
【０００８】
一方、サイズ剤と炭素繊維との接着性を改善させることを目的として、炭素繊維の表面官能基と反応する可能性がある極性基を有するサイズ剤が提案されている（特許文献３、４、５、６）。これらのサイズ剤を使用した複合材料は、炭素繊維―マトリックス樹脂間の接着性指標の一つである層間剪断強度（ＩＬＳＳ）の測定値において優れた値を示している。しかし、これらのサイズ剤を用いて製造した複合材料は、繊維軸方向に張力がかかると、炭素繊維全体に張力が分散すること無く比較的少数の炭素繊維に応力が集中してその少数の炭素繊維が破断する。この破断は順次繰り返され、結果的に複合材料の炭素繊維全部を破壊することになり、繊維軸方向の引張強度は期待するほど大きくならないのが現状である。
【特許文献１】特公昭６２−５６２６６号公報（第１欄２７行〜第２欄第２行）
【特許文献２】特開平７−１９７３８１号公報（段落番号（００３８））
【特許文献３】特開昭５６−１６７７１５号公報（第２頁右上欄第５〜１２行）
【特許文献４】特開昭６３−５０５７３号公報（第３頁第９〜１９行）
【特許文献５】特開平１１−９３０７８号公報（段落番号（００２０））
【特許文献６】特開２００１−２０１８１号公報（請求項１）
【発明の開示】
【発明が解決しようとする課題】
【０００９】
本発明の目的は、繊維軸方向の引張強度に優れ、かつ層間のもろさの指標となる層間破壊靭性に優れた複合材料を製造することができる炭素繊維ストランドを提供することにある。
【課題を解決するための手段】
【００１０】
本発明は鋭意研究を行った結果、低分子量エポキシ樹脂と高分子量エポキシ樹脂からなる２成分系エポキシ樹脂を含有するサイズ剤を使用することにより、繊維軸方向の引張強度と繊維軸方向に対して垂直方向の層間破壊靭性に優れる複合材料が得られることを見出し本発明を完成するに到った。
【００１１】
上記課題を解決する本発明は、以下に記載するものである。
【００１２】
〔１〕  分子量５０〜１０００の低分子量エポキシ樹脂と、分子量３０００〜１００００の高分子量エポキシ樹脂とを質量比８．５：１．５〜６．５：３．５で混合してなる２成分系エポキシ樹脂を５０質量％以上含有するサイズ剤を０．３〜５．０質量％付着してなる炭素繊維ストランド。
【００１３】
〔２〕  高分子量エポキシ樹脂が、分子内に下記化学構造（ａ）又は（ｂ）
【００１４】
【化１】
2005290614.tif 000002
を有する〔１〕に記載の炭素繊維ストランド。
【００１５】
〔３〕  サイズ剤が、乳化剤を１０〜５０質量％含有する〔１〕又は〔２〕に記載の炭素繊維ストランド。
【００１６】
〔４〕  ストランドを構成する炭素繊維の単繊維数が１０００〜５００００本である〔１〕乃至〔３〕のいずれかに記載の炭素繊維ストランド。
【００１７】
〔５〕  風合い度が０．３〜１．５ＭＰａである〔１〕乃至〔４〕のいずれかに記載の炭素繊維ストランド。
【００１８】
〔６〕  ストランドを構成する炭素繊維のＸ線光電子分光法により測定される表面酸素濃度比Ｏ／Ｃが０．０５〜０．３である〔１〕乃至〔５〕のいずれかに記載の炭素繊維ストランド。
【発明の効果】
【００１９】
本発明の炭素繊維ストランドは、サイズ剤の必須成分として、マトリックス樹脂との接着性が高い低分子量エポキシ樹脂と、複合材料に靭性を付与する高分子量エポキシ樹脂の２成分系からなるエポキシ樹脂を含有する。従って、本発明の炭素繊維ストランドを用いれば、繊維軸方向の引張強度と、層間のもろさの指標となる層間破壊靭性が高い複合材料を得ることができる。
【発明を実施するための最良の形態】
【００２０】
本発明の炭素繊維ストランドは、分子量５０〜１０００の低分子量エポキシ樹脂と、分子量３０００〜１００００の高分子量エポキシ樹脂の２成分からなるエポキシ樹脂を必須成分とするサイズ剤を付着してなる。
【００２１】
低分子量エポキシ樹脂の構造としては、分子量が５０〜１０００のエポキシ樹脂であれば特に限定されないが、サイズ剤とマトッリクス樹脂との相溶性を高めるため、分子内に下記化学構造（ａ）又は（ｂ）を有するエポキシ樹脂であることが好ましい。
【００２２】
【化２】
2005290614.tif 000003
低分子量エポキシ樹脂の好ましい分子量は３００〜９００である。
【００２３】
高分子量エポキシ樹脂の構造についても分子量が３０００〜１００００のエポキシ樹脂であれば特に限定されないが、複合材料としたときに高い耐熱性を付与するため、低分子量エポキシ樹脂と同様に分子内に上記化学構造（ａ）又は（ｂ）を有していることが好ましい。
【００２４】
高分子量エポキシ樹脂の好ましい分子量は３０００〜８０００である。
【００２５】
サイズ剤に含まれるエポキシ樹脂の含有量は、低分子量エポキシ樹脂と高分子量エポキシ樹脂を合わせた合計で５０質量％以上とするが、好ましくは５０〜９５質量％、より好ましくは７０〜９０質量％である。低分子量エポキシ樹脂と高分子量エポキシ樹脂の配合比は、質量比で８．５：１．５〜６．５：３．５とするが、好ましくは８：２〜７：３である。高分子量エポキシ樹脂に対する低分子量エポキシ樹脂の含有量が前記範囲より少ないと、サイズ剤とマトリックス樹脂との接着性が低減する。また、低分子量エポキシ樹脂に対する高分子量エポキシ樹脂の含有量が少ないと、本発明の炭素繊維ストランドを使用して得られる複合材料に十分な靭性や耐衝撃性を付与することができない。
【００２６】
低分子量エポキシ樹脂は、炭素繊維を強化材とする複合材料のマトリックス樹脂として汎用されるビスフェノールＡ型エポキシ樹脂との濡れ性が良好である。このため、低分子量エポキシ樹脂を含有するサイズ剤を使用した炭素繊維ストランドは、ビスフェノールＡ型エポキシ樹脂をマトリックス樹脂とする複合材料とした場合に、とりわけマトリックス樹脂との高い接着性を示す。また、サイズ剤に高分子量エポキシ樹脂を配合した炭素繊維ストランドを使用した複合材料は、優れた耐衝撃性を示す。これは、サイズ剤に高分子量エポキシ樹脂を配合することにより、炭素繊維ストランドとマトリックス樹脂との間に高分子量エポキシ樹脂が存在することとなるため、複合材料の靭性が向上するためであると思われる。これらの異なる性質を有する二つの成分をサイズ剤に配合することにより、マトリックス樹脂と炭素繊維ストランドとの接着性と、耐衝撃性に優れた複合材料を得ることができるものと本発明者は考えている。
【００２７】
サイズ剤には、上記エポキシ樹脂の他、乳化剤を配合することが好ましい。乳化剤としては公知のものが使用できるが、ノニオン系乳化剤を用いることが好ましい。ノニオン系乳化剤としては、例えば、ポリオキシエチレンアルキルエーテル、単一鎖長ポリオキシエチレンアルキルエーテル、ポリオキシエチレン２級アルキルエーテル、ポリオキシエチレンアルキルフェニルエーテル、ポリオキシエチレンラノリン誘導体、アルキルフェノールホルマリン縮合物の酸化エチレン誘導体、ポリオキシエチレンプロピレンブロックポリマー、ポリオキシエチレンポリオキシプロピレンアルキルエーテルなどのエーテル型；ポリオキシエチレングリセリン脂肪酸エステル、ポリオキシエチレンひまし油及び硬化ひまし油などのエーテルエステル型；ポリエチレングリコール脂肪酸エステル、ポリグリセリン脂肪酸エステルなどのエステル型等の乳化剤を挙げることができる。これらの乳化剤は、１種のみを使用してもよいし、２種以上を組み合わせて使用してもよい。
【００２８】
サイズ剤における乳化剤の含有量は、５０質量％以下であるが、５０〜５質量％とすることが好ましく、３０〜１０質量％とすることがより好ましい。
【００２９】
サイズ剤には、炭素繊維の集束性をより向上させるため、ポリウレタン、ポリエステル、ポリアミド樹脂等のエポキシ樹脂以外の樹脂を本発明の効果を損なわない範囲内で加えても良い。これらの樹脂の含有量は、通常３０質量％以下である。
【００３０】
さらに、炭素繊維の取扱い性や、耐擦過性、耐毛羽性を高め、マトリックス樹脂の含浸性を向上させるため、サイズ剤には公知の添加剤や補助成分が含まれていても良い。添加剤や補助成分としては、分散剤、界面活性剤、平滑剤、安定剤等を挙げることができる。
【００３１】
本発明の炭素繊維ストランドは、炭素繊維フィラメントを上記サイズ剤を付着させて束ねたものである。そのフィラメント数は１束当たり１０００〜５００００本が好ましい。
【００３２】
本発明の炭素繊維ストランドは、サイズ剤の付着量を炭素繊維ストランド全質量に対して０．３〜５．０質量％とする。サイズ剤の付着量が０．３質量％未満の場合は、本発明の効果が得られないばかりでなく、炭素繊維の集束性も劣るものとなる。一方、サイズ剤の付着量が５．０質量％を超える場合は、炭素繊維ストランドの開繊性が劣るものとなり、炭素繊維ストランドに対するマトリックス樹脂の含浸性が低下するので、マトリックス樹脂との良好な接着性が得られない。
【００３３】
炭素繊維ストランドを構成する炭素繊維の原料としては特に限定するものではなく、ポリアクリロニトリル（ＰＡＮ）系炭素繊維、ピッチ系炭素繊維、レーヨン系炭素繊維等が例示できる。これらの炭素繊維のうち、取り扱い性能、製造工程通過性能に適したＰＡＮ系炭素繊維が特に好ましい。ここで、ＰＡＮ系炭素繊維は、アクリロニトリル構造単位を主成分とし、イタコン酸、アクリル酸、アクリルエステル等のビニル単量体単位を１０モル％以内で含有する共重合体を炭素繊維化したものである。
【００３４】
本発明の炭素繊維ストランドを構成する炭素繊維は、Ｘ線光電子分光法（ＸＰＳ）により測定される表面酸素濃度比Ｏ／Ｃが０．０５〜０．３であることが好ましい。表面酸素濃度Ｏ／Ｃが０．０５未満の場合はマトリックス樹脂との接着性が劣り、複合材料の物性が低下する原因となりやすい。一方、表面酸素濃度Ｏ／Ｃが０．３を超える場合は炭素繊維自体の強度が低下する傾向がある。
【００３５】
炭素繊維の表面酸素濃度比Ｏ／Ｃは、炭素繊維に表面処理を施すことにより上記の好ましい範囲とすることができる。
【００３６】
表面処理としては、液相処理、気相処理等を挙げることができる。本発明においては、生産性、処理の均一性、安定性等の観点から、液相電解表面処理が好ましい。
【００３７】
表面処理を経た炭素繊維は、充分に洗浄し電解質を除去した後、前述したサイズ剤を施す。サイズ剤の付与は、スプレー法、液浸法、転写法等、既知の方法を採択し得るが、汎用性、効率性、付与の均一性に優れるので、液浸法が好ましい。
【００３８】
炭素繊維束をサイズ剤液に浸漬する際には、サイズ剤液中に設けられた液没ローラ又は液浸ローラを介して、開繊と絞りを繰り返し、ストランドの芯までサイズ剤を含浸させることが好ましい。
【００３９】
サイズ剤付与処理は、アセトン等の溶剤にサイズ剤成分を溶解させた溶液中に炭素繊維を浸漬する溶剤法や、乳化剤を含有するサイズ剤を水系エマルジョンとし、炭素繊維を浸漬するエマルジョン法が可能である。人体への安全性及び自然環境の汚染を防止する観点からエマルジョン法が好ましい。
【００４０】
サイズ剤付与処理後、炭素繊維束は通常乾燥工程により、サイズ剤付与時の分散媒であった水の乾燥や脱溶剤を行う。乾燥工程は乾燥炉を通過させる方法、加熱したローラに接触させる方法等、既知の方法が採択し得る。汎用的な水系エマルジョンに浸漬した場合、いずれの方法を用いる場合も乾燥温度は通常８０℃〜２００℃に設定する。また、乾燥工程の後、２００℃以上の熱処理を行ってもよい。
【００４１】
本発明の炭素繊維ストランドは、後述する実施例記載の方法により測定する風合い度の値を、０．３〜１．５ＭＰａとすることが好ましく、０．６〜１．３ＭＰａとすることがより好ましい。風合い度が０．３ＭＰａ未満では炭素繊維ストランドにまとまりが無く、加工の際にローラーなどで擦れて単糸切れなどが生じやすくなる。１．５ＭＰａを超えると、集束性が高くなりすぎて樹脂の含浸性が悪くなる傾向がある。炭素繊維ストランドの風合い度は、低分子量エポキシ樹脂と高分子量エポキシ樹脂の分子量や混合比を調整することにより上記範囲とすることが可能である。
【００４２】
本発明の炭素繊維ストランドは、樹脂の強化材として好適であり、複合材料の物性を高めるものである。複合材料に用いるマトリックス樹脂は特に制限されるものではないが、例えばビスフェノールＡ型エポキシ樹脂、テトラグリシジルアミン、トリグリシジルアミン等の多官能エポキシ樹脂、ビニルエステル樹脂、不飽和ポリエステル樹脂等を用いた場合には本発明の効果がより発揮でき好ましい。
【００４３】
複合材料における本発明の炭素繊維ストランドの含有量としては、複合材料全質量中４０〜８０質量％とすることが好ましい。
【実施例】
【００４４】
各物性値は、以下の方法により測定した。
【００４５】
＜表面酸素濃度比Ｏ／Ｃ＞
日本電子社製Ｘ線光電子分光器ＥＳＣＡ  ＪＰＳ−９０００ＭＸを用いて測定を行った。予めサイズ剤を除去した炭素繊維を１０-6Ｐａに減圧した測定室中に入れ、Ｍｇを対極として電子線加速電圧１０ｋＶ、１０ｍＡの条件で発生させたＸ線を照射した。炭素原子、酸素原子より発生する光電子のスペクトルからその面積比を算出した。
【００４６】
＜風合い度測定＞
大栄科学精器製作所社製ハイドロメーター  ＨＯＭ−２を用いて以下の条件で測定した。
測定サンプル：２０ｃｍ長の炭素繊維ストランド
スリット幅：１０ｍｍ
測定方法：サンプルをサンプル中央部がスリット上になるように試料台に載せた。このとき、スリットの幅方向がサンプルの長さ方向になるようにした。次に厚さ２ｍｍ、長さ２００ｍｍの金属プレートでこのサンプルをスリット間に深さ１０ｍｍまで１０ｍｍ／ｓｅｃの速さで垂直に押し込み、このときの金属プレートに負荷する最大荷重を測定した。測定は異なるサンプルについて５回行い、その平均値を測定値（Ｆ）とした。
【００４７】
ここで風合い度は下記式（１）で定義される。
【００４８】
【数１】
2005290614.tif 000004
Ｆ：ハイドロメーターの測定値［ｇｆ］
Ｓ：炭素繊維ストランド断面積［ｍｍ2］
＊Ｓ：炭素繊維フィラメントの断面積（ｓ）×フィラメント数
＊ｓ：断面顕微鏡写真（１万倍）により、５０本のフィラメントの平均半径を（ｒ）とし、πｒ2より求めた。
【００４９】
＜０°引張試験＞
チバガイギー社製ＥＰＮ１１３８（商品名：フェノールノボラック型エポキシ樹脂）７０質量部、ジャパンエポキシレジン社製エピコート８３４（商品名：ビスフェノールＡ型エポキシ樹脂）１２質量部、同社製エピコート１００２（商品名：ビスフェノールＡ型エポキシ樹脂）１８質量部を混合した樹脂組成物に、更に硬化剤としてジャパンエポキシレジン社製ＤＩＣＹ（ジシアンジアミド）５質量部、硬化促進剤として保土ヶ谷化学社製ＤＣＭＵ（３−〔３，４−ジクロロフェニル〕−１，１−ジメチルウレア）１０質量部を加え、プリプレグ用樹脂組成物を作製した。この樹脂組成物をフィルムコーターを用いて離型紙上に塗布し、樹脂フィルムを得た。この樹脂フィルム上にサイズ処理した炭素繊維ストランドを等間隔に引き揃え並べた後、加熱して樹脂を該炭素繊維ストランドに含浸させ、炭素繊維目付１５０ｇ／ｍ2、樹脂含浸率３７質量％の一方向プリプレグを作製した。
【００５０】
作製した一方向プリプレグを成形後の厚みが１ｍｍとなるように積層し、金型に入れ、１８０℃で２時間、６８６ｋＰａの圧力で成形し一方向の炭素繊維強化成形板（ＣＦＲＰ板）を作製した。このＣＦＲＰ板の０°（繊維軸方向）引張試験をＡＳＴＭ−Ｄ−３０３９に準拠し、室温で行った。
【００５１】
＜層間破壊靭性試験＞
ジャパンエポキシレジン社製ＥＰ６０４（商品名：テトラグリシジルアミノジフェニルメタン樹脂）４０質量部、住友化学社製ＥＬＭ−１２０（商品名：ｍ−アミノフェノル系エポキシ樹脂）４０質量部、を混合した樹脂組成物に、更に硬化剤として住友化学社製３，３’−ＤＤＳ（商品名：３，３’−ジアミノジフェニルスルホン）２０質量部を加え、プリプレグ用樹脂組成物を作製した。
【００５２】
この樹脂組成物をフィルムコーターにより離型紙の上に塗布し、樹脂フィルムとした。この樹脂フィルム上にサイズ処理した炭素繊維ストランドを等間隔に引き揃え並べた後、加熱して樹脂を該炭素繊維ストランドに含浸させ、炭素繊維目付１５０ｇ／ｍ2、樹脂含浸率３７質量％の一方向プリプレグを作製した。
【００５３】
作製した一方向プリプレグを成形後の厚みが３ｍｍとなるように積層し、金型に入れ、１８０℃で２時間、６８６ｋＰａの圧力で成形し一方向の炭素繊維強化成形板（ＣＦＲＰ板）を作製した。このＣＦＲＰ板のＧＩｃ（層間破壊靭性）をＫ−７０８６に準拠して室温にて測定を行った。
【００５４】
実施例１〜９、比較例１〜１０
Ｘ線光電子分光法により測定した炭素繊維の表面酸素濃度比Ｏ／Ｃが０．２である未サイジングの炭素繊維束（東邦テナックス社製ベスファイト、２４０００フィラメント）をサイズ浴に連続的に浸漬させた。サイズ浴はエポキシ樹脂１００質量部をＰＯ／ＥＯポリエーテル（レオコンＥＤ２７４Ｒ、ライオン社製）２０質量部で乳化した水エマルジョンを用いて行った。
【００５５】
サイズ浴を行った炭素繊維束を１５０℃中で３分間熱処理し、水分を乾燥除去して炭素繊維ストランドを得た。各炭素繊維ストランドにおけるサイズ剤の付着量と、炭素繊維に付着したサイズ剤に含まれる各成分の割合を表１に示す。更に、得られた炭素繊維ストランドを用いて測定した風合い度、０°引張強度、層間破壊靭性試験の結果を表１に示す。なお、実施例１〜９、比較例１〜１０で用いた炭素繊維ストランドを構成する炭素繊維フィラメントの平均半径は全て０．００７０ｍｍであった。
【００５６】
サイズ剤に配合したエポキシ樹脂EP828、EP807、EP191P、EP1001、EP1002、EP4004P、EP4007（いずれもジャパンエポキシレジン社製）の構造は、以下の通りである。
【００５７】
【化３】
2005290614.tif 000005
【００５８】
【化４】
2005290614.tif 000006
【００５９】
【表１】
2005290614.tif 000007
【００６０】
【表２】
2005290614.tif 000008
【００６１】
【表３】
2005290614.tif 000009
表１に示すように、実施例における組み合わせはＣＦＲＰ板の引張強度・ＧＩｃが高いものであった。逆に、表２に示すように、比較例１、３、５、６はＧＩｃが高いものの引張強度が低いものであった。比較例２、７は、ＣＦＲＰ板のＧＩｃ・引張強度が共に劣り、比較例４に関しては引張強度は高いものの、ＧＩｃが低かった。また表３において、低分子量単一成分では比較例８、９に示すようにＧＩｃは良いものの引張強度は低く、また比較例１０に示すように高分子量成分単体ではＧＩｃ・引張強度共に低いものであった。